(57)【特許請求の範囲】
【請求項１】
ホルンフェルス化した接触変成岩の砕石ないし砕砂からなり、比重２.７０〜２.９０、ショアー硬度８０〜１２０であって、モルタル用またはコンクリート用の細骨材および/または粗骨材として用いられることを特徴とする骨材。
【請求項２】
斜長石、角閃石、石英および雲母の含有量が、それぞれ１０〜６０重量％、５〜５０重量％、３０重量％以下、２０重量％以下である請求項１に記載する骨材。
【発明の詳細な説明】
【０００１】
【発明の属する技術分野】
本発明は、接触変成岩からなる骨材、特にモルタルまたはコンクリート用の骨材に関する。
【０００２】
【従来の技術】
モルタルやコンクリートは、周知のようにセメントに骨材を加え、水および必要に応じて各種の混和材または添加剤を加えて混練することにより製造される。モルタルに用いられる骨材は最大粒径が５mmの細骨材であり、また、コンクリートには上記細骨材の他に粒径が５mmを超える粗骨材が使用される。
これら細骨材や粗骨材として、従来は川砂や川砂利を用いていたが、川砂や川砂利が枯渇してきたため、最近では安山岩や石灰岩などを粉砕して得た砕砂や砕石などが多く用いられるようになってきた。
【０００３】
モルタルやコンクリートの強度は、セメントおよび水、必要に応じて添加される各種の混和材や添加剤などの硬化ペースト部分に依存すると云われているが、これに限らず、特に高強度のモルタルやコンクリートでは硬化ペーストの他に使用骨材によっても発現強度が大きく左右される。従って、川砂や川砂利に代わる良質な骨材が求められている。
【０００４】
【発明が解決しようとする課題】
本発明は、モルタルやコンクリート等に用いられる骨材について、従来の上記課題を解決したものであり、これまで骨材として使用されていなかった接触変成岩からなる砕石ないし砕砂について骨材としての用途を拡げたものである。
【０００５】
【課題を解決する手段】
本発明者らは、これまで骨材として使用されていなかった岩石種について検討を進め、特定の接触変成岩からなる砕石ないし砕砂が従来の安山岩や石灰岩の砕石や砕砂と同等以上の骨材としての使用でき、特にモルタルやコンクリートの骨材として好適であることを見出した。本発明はかかる知見に基づくものであり、本発明によれば、以下の構成からなる骨材が提供される。
【０００６】
すなわち、本発明は、（１）ホルンフェルス化した接触変成岩の砕石ないし砕砂からなり、比重２.７０〜２.９０、ショアー硬度８０〜１２０であって、モルタル用またはコンクリート用の細骨材および/または粗骨材として用いられることを特徴とする骨材である。
本発明の骨材は、（２）斜長石、角閃石、石英および雲母の含有量が、それぞれ１０〜６０重量％、５〜５０重量％、３０重量％以下、２０重量％以下であるものを含む。
【０００７】
【具体的な説明】
本発明の骨材は、ホルンフェルス化した接触変成岩の砕石ないし砕砂からなるものである。ホルンフェルス化したとは、岩石が接触変成作用を受けて造岩鉱物が再結晶したものを云う。この変成岩は、柱状結晶がばらばらな方位に成長して十字に絡み合ったデカッセイト組織をなし、緻密である。従って、吸水率が小さく、また比重や硬度が大きく、摩耗による減量も殆どない良質な骨材を得ることができる。
具体的には、上記変成岩の砕石ないし砕砂であって、比重(絶乾比重)２.７０〜２.９０、ショアー硬度８０〜１２０のものが適当であり、更には比重(絶乾比重)２.８０〜２.９０、ショアー硬度１００〜１２０のものがより好ましい。
【０００８】
上記変成岩の主要構成鉱物としては、例えば、斜長石、角閃石、石英および雲母が含まれ、これらの含有量が、それぞれ１０〜６０重量％、５〜５０重量％、３０重量％以下、２０重量％以下であるものが好ましく、更には、それぞれ３０〜４０重量％、２０〜３０重量％、１５〜２５重量％、５〜１５重量％であるものがより好ましい。
【０００９】
本発明の骨材としては、例えば、岩手県江剌市米里地区に分布する下部石炭紀の米里層の輝緑凝灰宕がホルンフェルス化した接触変成岩（以下、米里接触変成岩と云う）の砕石や砕砂を挙げることができる。米里接触変成岩は、主要構成鉱物として斜長石、角閃石、石英、雲母を含み、これら鉱物の含有率がそれぞれ約４０重量％、約２５重量％、約２０重量％、約１５重量％であり、比重が２.７６〜２.８５、ショアー硬度が１００〜１１０である。
【００１０】
上記変成岩からなる砕石および砕砂は、用途に応じて適宜用いることができ、５mm以上のものは粗骨材として利用でき、これより小さいものは細骨材として用いることができる。また、その使用量や使用態様も特に制限されず、川砂や川砂利の通常の骨材と同等に用いることができる。
【００１１】
【発明の実施の形態】
以下に、本発明の骨材をコンクリート用骨材として使用した例を示し、これにより本発明を具体的に説明する。
【００１２】
実施例１（コンクリート）
上記米里接触変成岩を粉砕し篩分けして、砕砂（以下、米里産細骨材と云う）および砕石（以下、米里産粗骨材と云う）とした。
一方、普通ポルトランドセメントを用い、粗骨材および細骨材、シリカフューム、減水剤、水を表１に示す配合量とした。各材料の詳細は次のとおりである。なお、比較例として使用した粗骨材および細骨材の石英安山岩は、主要鉱物が長石約６０重量％、石英約２０重量％、雲母約１０重量％であり、絶乾比重２.５５〜２.７０である。その５mm以上の砕石を石英安山岩粗骨材、５mm未満の砕砂を石英安山岩細骨材として示した。
普通ポルトランドセメント：秩父小野田(株)製
シリカフューム：ノルウェー産
粗骨材：米里産粗骨材(５〜１０mm、１０〜１５mm、１５〜２５mm)
石英安山岩粗骨材(５〜１０mm、１０〜１５mm、１５〜２５mm)
細骨材：米里産細骨材、石英安山岩細骨材（いずれも５mm未満）
減水剤：花王(株)製マイテイ150
【００１３】
【表１】
0003991168.tif 000002
【００１４】
上記配合原料をミキサーに入れ、温度２０℃、湿度８０％の恒温室内で混練してコンリートを調製し、スランプを測定した。
この結果、骨材として米里産粗骨材および米里産細骨材を使用したコンクリート(実施例)のスランプは１８.５cmであった。一方、石英安山岩粗骨材および石英安山岩細骨材を使用したコンクリート(比較例)のスランプは１２.０cmであった。このことから、米里産粗骨材および米里産細骨材を使用したものはワーカビリチーの良いコンクリートが得られることが分る。
【００１５】
スランプ測定後、コンクリートを円柱形(径7.5×高15cm)および角柱形(10×10×40cm)に成形した。成形後、２４時間、２０℃、湿度８０％の恒温室内に前置きした後、蒸気養生（昇温:20℃/h、養生:80℃-４h）を行った。蒸気養生後、材令７日まで２０℃、湿度８０％の恒温室内に静置した。
【００１６】
材令７日後にコンクリートの比重、圧縮強度、曲げ強度を求めた。また最大圧縮応力の１／３における応力と歪みの比から静弾性係数を求めた。これらの結果（３供試体の平均値）を表２に示す。
表２の結果から、本発明に係る米里産粗骨材および米里産細骨材を使用したものは、比較例の石英安山岩の粗骨材および細骨材を用いたものよりも比重が大きく、強度、特に曲げ強度が強く、かつ静弾性係数の大きいコンクリ−卜が得られることが分る。
【００１７】
【表２】
0003991168.tif 000003
【００１８】
実施例２（ポリマーセメントモルタル）
白色セメント(秩父小野田社製)に細骨材とスチレン-アクリル共重合樹脂エマルション（へキスト合成社製、商品名:モビニール、全固形分約５０％）を、重量比１：１：０.４で配合してポリマーセメントモルタルを調製し、そのフロー試験を行った。
試料は、細骨材として粒径１.２mm以下、比重２.７８の米里産細骨材を使用した実施例と、細骨材として４号珪砂(比重２.６３)と６号珪砂(比重２.６２)とを１：１(重量比)で混合したものを使用した比較例とを準備した。
フロー試験の結果、本発明の骨材を用いたモルタルのフローは１９７mmであったが、比較例のモルタルのフローは１４５mmであった。
【００１９】
フロー試験を行った後、テーブル振動機を用いて角柱形(4×4×16cm)に成形し、成形後、５日間、温度２０℃、湿度８０％以上で養生し、次いで所定材令まで温度２０℃、湿度５０％で養生した後に、強度を測定した。圧縮強度試験および曲げ強度試験の結果を表３に示す。
表３の結果から、本発明の米里産細骨材を用いたポリマーセメントモルタルは比較例の珪砂を用いたポリマーセメントモルタルよりも、強さ、特に曲げ強さが大きいことが分る。
【００２０】
【表３】
0003991168.tif 000004
【００２１】
【発明の効果】
本発明によれば、従来用いられていない変成岩の砕石および砕砂を骨材として用いることができ、この骨材は、特にモルタルやコンクリートの骨材として使用した場合、ワーカビリチーや強度、特に曲げ強度の大きなモルタルやコンクリートを得ることができる。
また、本発明の骨材は単味で使用しても良く、また、従来の通常使用されている川砂や川砂利、あるいは他の各種砕石や砕砂などの骨材と適宜混合して使用しても良い。例えば、モルタルを製造する際に、本発明の細骨材と従来の川砂などを混合して使用することができる。また、コンクリートを製造する際に、粗骨材として本発明の粗骨材に従来の川砂利や他の各種砕石を混合し、細骨材として本発明の細骨材を単味でも使用し、あるいは、これと従来の川砂や他の各種砕砂の細骨材を混合して使用することができる。